(57)【要約】【課題】  バス電極を形成する金属によってガラス基板が変色するのを防止する。【解決手段】  前面ガラス基板１０に行電極対（Ｘ１，Ｙ１）が形成され、各行電極Ｘ１，Ｙ１が、バス電極Ｘ１ａ，Ｙ１ａと、このバス電極Ｘ１ａ，Ｙ１ａに接続されて対になっている他の行電極との間でサステイン放電を発生させる透明電極Ｘ１ｂ，Ｙ１ｂとを有しているＰＤＰにおいて、透明電極Ｘ１ｂ，Ｙ１ｂが前面ガラス基板１０の背面の面上に形成され、この前面ガラス基板１０の背面上の一部にバス電極隔離誘電体層１１Ａ，１１Ｂが形成され、このバス電極隔離誘電体層１１Ａ，１１Ｂ上にバス電極Ｘ１ａ，Ｙ１ａが形成されている。【選択図】    図２
2006012661.tif 000002
【特許請求の範囲】
【請求項１】
放電空間を介して対向される一対の基板の一方の基板に行電極対が形成され、この行電極対の各行電極が、金属電極部と、この金属電極部に接続されて対になっている他の行電極との間で放電を発生させる透明電極部とを有しているプラズマディスプレイパネルにおいて、
前記透明電極部が基板上に形成され、この基板上の一部に金属電極部隔離用誘電体層が形成され、この金属電極部隔離用誘電体層上に金属電極部が形成されて透明電極部と接続されていることを特徴とするプラズマディスプレイパネル。
【請求項２】
前記金属電極部隔離用誘電体層が、アルカリ成分を含んでいない誘電材料によって形成されている請求項１に記載のプラズマディスプレイパネル。
【請求項３】
前記行電極対および金属電極部隔離用誘電体層が基板上に形成されたアルカリ成分を含まない誘電体層によって被覆されている請求項２に記載のプラズマディスプレイパネル。
【請求項４】
前記金属電極部隔離用誘電体層が、この金属電極部隔離用誘電体層を被覆する誘電体層よりも低い比誘電率を有する誘電材料によって形成されている請求項３に記載のプラズマディスプレイパネル。
【請求項５】
前記金属電極部が、銀によって形成されている請求項１に記載のプラズマディスプレイパネル。
【請求項６】
前記金属電極部が、金属電極部隔離用誘電体層上において行方向に延びる電極本体部と、金属電極部隔離用誘電体層上において電極本体部の所要の間隔位置からそれぞれ列方向に突出するように一体的に形成された突出電極部とを有し、この突出電極部の先端部が、基板上のそれぞれ突出電極部に対応する位置に形成された透明電極部に接続されている請求項１に記載のプラズマディスプレイパネル。
【発明の詳細な説明】
【技術分野】
【０００１】
この発明は、プラズマディスプレイパネルの構造に関する。
【背景技術】
【０００２】
図１は、面放電方式交流型プラズマディスプレイパネル（以下、ＰＤＰという）の構成を示す断面図である。
【０００３】
この図１は、ＰＤＰの一部分を列方向（パネルの上下方向）に沿って断面した図であって、表示面となる前面ガラス基板１の背面に、行方向に延びるとともに列方向に並設された複数の行電極対（Ｘ，Ｙ）が形成されている。
【０００４】
この行電極対（Ｘ，Ｙ）を構成する各行電極ＸとＹは、それぞれ、行方向に帯状に延びるバス電極Ｘａ，Ｙａと、このバス電極Ｘａ，Ｙａの等間隔位置から対になっている他方の行電極側に突出して放電ギャップｇを介して互いに対向される透明電極Ｘｂ，Ｙｂとから構成されている。
【０００５】
この行電極対（Ｘ，Ｙ）は、誘電体層２によって被覆されており、さらに、この誘電体層２の背面はＭｇＯからなる保護層３によって被覆されている。
【０００６】
前面ガラス基板１と放電空間を介して対向する背面ガラス基板４の表示側の面上には、それぞれ、前面ガラス基板１側の行電極Ｘ，Ｙの透明電極Ｘｂ，Ｙｂに対向する位置において列方向に延びるとともに行方向に並設された複数の列電極Ｄと、この列電極Ｄを被覆する列電極保護層５と、略格子形状に形成された隔壁６が形成され、この隔壁６によって、前面ガラス基板１と背面ガラス基板４の間の放電空間が放電ギャップｇを介して対になっている透明電極Ｘｂ，Ｙｂに対向する部分毎に区画されて、それぞれ放電セルＣが形成されている。
【０００７】
そして、隔壁６の間の各放電セルＣ内に、それぞれ赤，緑，青に色分けされた蛍光体層７が、行方向に順に並ぶように形成されている。
【０００８】
放電セルＣ内には、キセノン（Ｘｅ）を含む放電ガスが封入されている（例えば、特許文献１参照）。
【０００９】
上記のような従来のＰＤＰにおいて、行電極Ｘ，Ｙのバス電極Ｘａ，Ｙａは、透明電極Ｘｂ，Ｙｂがパターニングされて形成された後、透明電極Ｘｂ，Ｙｂの基端部分に重なるように、前面ガラス基板１の背面に銀ペーストが塗布（または、銀フィルムが貼着）されることによって形成される。
【００１０】
しかしながら、上記のように、前面ガラス基板１上に銀によってバス電極Ｘａ，Ｙａが形成されると、前面ガラス基板１を形成するガラス材料に含まれているアルカリ成分がバス電極Ｘａ，Ｙａの銀と反応して、前面ガラス基板１のバス電極Ｘａ，Ｙａとの接触部分が黄色に変色してしまうという現象が生じる。
【００１１】
そして、このような変色がパネルの表示面である前面ガラス基板１に発生すると、ＰＤＰの表示性能が損なわれてしまうという問題が発生する。
【００１２】
【特許文献１】特開２０００−１９５４３１号公報
【発明の開示】
【発明が解決しようとする課題】
【００１３】
この発明は、上記のような従来のＰＤＰにおける問題点を解決することをその課題の一つとしている。
【課題を解決するための手段】
【００１４】
この発明（請求項１に記載の発明）は、上記目的を達成するために、放電空間を介して対向される一対の基板の一方の基板に行電極対が形成され、この行電極対の各行電極が、金属電極部と、この金属電極部に接続されて対になっている他の行電極との間で放電を発生させる透明電極部とを有しているプラズマディスプレイパネルにおいて、前記透明電極部が基板上に形成され、この基板上の一部に金属電極部隔離用誘電体層が形成され、この金属電極部隔離用誘電体層上に金属電極部が形成されて透明電極部と接続されていることを特徴としている。
【発明を実施するための最良の形態】
【００１５】
この発明は、前面ガラス基板の背面側に行電極対が形成され、この行電極対を構成する各行電極が、前面ガラス基板の背面側の面上に形成されて対になっている他の行電極との間でサステイン放電を発生させる透明電極と、この透明電極に接続された銀製のバス電極によって構成され、このバス電極が、透明電極の対になっている他の行電極側と反対側の部分の前面ガラス基板上にアルカリ成分を含まない誘電材料によって形成されたバス電極隔離誘電体層上に形成されて、前面ガラス基板に接触しない状態で透明電極に接続されているＰＤＰをその最良の実施形態としている。
【００１６】
この実施形態によるＰＤＰによれば、アルカリ成分を含まない誘電材料によって形成されたバス電極隔離誘電体層によって、銀製のバス電極と前面ガラス基板とが隔離されて直接接触していないので、バス電極を形成する銀と前面ガラス基板に含まれるアルカリ成分が反応して前面ガラス基板のバス電極との接触部分が黄色に変色するといった従来のＰＤＰが有している問題点が解決される。
【実施例】
【００１７】
図２および３は、この発明の実施形態における一実施例を示しており、図２は、この実施例におけるＰＤＰの前面ガラス基板側の構成を示す断面図であり、図３は、この実施例におけるＰＤＰの前面ガラス基板を背面側から見た図である。
【００１８】
この図２および３において、前面ガラス基板１０の背面に、各行電極Ｘ１を構成する短冊状の透明電極Ｘ１ｂが、列方向（図２および３の左右方向）に延びるとともに行方向（図２の紙面に垂直方向，図３の上下方向）に等間隔に配列されている。
【００１９】
さらに、前面ガラス基板１０の背面には、透明電極Ｘ１ｂの基端側部分（図２および３において右端側部分）に重なる位置において行方向に延びるとともに列方向において所要の幅を有する帯状のバス電極隔離誘電体層１１Ａが形成されており、このバス電極隔離誘電体層１１Ａによって、透明電極Ｘ１ｂの基端側部分とこの透明電極Ｘ１ｂの基端側部分を含む前面ガラス基板１０の背面の帯状部分が被覆されている。
【００２０】
このバス電極隔離誘電体層１１Ａ上に、銀ペーストが塗布（または、銀フィルムが貼着）されることによって、バス電極Ｘ１ａが形成されている。
【００２１】
このバス電極Ｘ１ａは、前面ガラス基板１０の背面の各透明電極Ｘ１ｂの基端側に隣接する部分に対向する位置において行方向に帯状に延びる電極本体部Ｘ１ａ１と、各透明電極Ｘ１ｂに対向する位置において電極本体部Ｘ１ａ１からそれぞれ突出するように一体的に形成された突出電極部Ｘ１ａ２とによって構成されている。
【００２２】
そして、このバス電極Ｘ１ａの各突出電極部Ｘ１ａ２は、その先端部Ｘｔがバス電極隔離誘電体層１１Ａの側端面に沿って前面ガラス基板１０側に屈曲して、それぞれ透明電極Ｘ１ｂのほぼ中央部分に接続されている。
【００２３】
同様に、前面ガラス基板１０の背面には、各行電極Ｙ１を構成する短冊状の透明電極Ｙ１ｂが、行電極Ｘ１の透明電極Ｘ１ｂにそれぞれ放電ギャップｇ１を介して対向する位置において、列方向に延びるとともに行方向に等間隔に配列されている。
【００２４】
そして、前面ガラス基板１０の背面の透明電極Ｙ１ｂの基端側部分（図２および３において左端側部分）に重なる位置に、バス電極隔離誘電体層１１Ａと同様に、行方向に延びるとともに列方向において所要の幅を有する帯状のバス電極隔離誘電体層１１Ｂが形成されており、このバス電極隔離誘電体層１１Ｂによって、透明電極Ｙ１ｂの基端側部分とこの透明電極Ｙ１ｂの基端側部分を含む前面ガラス基板１０の背面の帯状部分が被覆されている。
【００２５】
このバス電極隔離誘電体層１１Ｂ上に、銀ペーストが塗布（または、銀フィルムが貼着）されることによって、バス電極Ｙ１ａが形成されている。
【００２６】
このバス電極Ｙ１ａは、バス電極Ｘ１ａと同様に、前面ガラス基板１０の背面の各透明電極Ｙ１ｂの基端側に隣接する部分に対向する位置において行方向に帯状に延びる電極本体部Ｙ１ａ１と、各透明電極Ｙ１ｂに対向する位置において電極本体部Ｙ１ａ１からそれぞれ突出するように一体的に形成された突出電極部Ｙ１ａ２とによって構成されている。
【００２７】
そして、このバス電極Ｙ１ａの各突出電極部Ｙ１ａ２は、その先端部Ｙｔがバス電極隔離誘電体層１１Ｂの側端面に沿って前面ガラス基板１０側に屈曲して、それぞれ透明電極Ｙ１ｂのほぼ中央部分に接続されている。
【００２８】
上記のように、それぞれの透明電極Ｘ１ｂとＹ１ｂが放電ギャップｇ１を介して対向している行電極Ｘ１とＹ１が、互いに対になって、行電極対（Ｘ１，Ｙ１）を構成しており、この行電極対（Ｘ１，Ｙ１）が列方向に複数配列されている（図２および３には、一対のみ表示されている。
【００２９】
前面ガラス基板１０の背面には、さらに、誘電体層１２が形成されていて、この誘電体層１２によって各行電極対（Ｘ１，Ｙ１）が被覆されている。
【００３０】
さらに、この誘電体層１２の背面には、ＭｇＯからなる保護層１３が形成されている。
【００３１】
上記のバス電極隔離誘電体層１１Ａおよび１１Ｂは、アルカリ成分を含まないシリカガラス等の誘電材料によって、蒸着またはスパッタ等の方法により形成される。
【００３２】
さらに、このバス電極隔離誘電体層１１Ａおよび１１Ｂは、誘電体層１２を形成するアルカリ成分を含まない誘電材料と同一の材料、または、この誘電体層１２を形成する誘電材料よりも低誘電率の誘電材料によって形成されている。
【００３３】
上記のＰＤＰの構成によれば、アルカリ成分を含まない誘電材料によって形成されたバス電極隔離誘電体層１１Ａ，１１Ｂによって、銀（Ａｇ）製のバス電極Ｘ１ａ，Ｙ１ａと前面ガラス基板１０とが隔離されて直接接触していないので、バス電極Ｘ１ａ，Ｙ１ａの銀（Ａｇ）と前面ガラス基板１０に含まれるアルカリ成分が反応して前面ガラス基板１０のバス電極Ｘ１ａ，Ｙ１ａとの接触部分が黄色に変色するのが防止され、これによって、前面ガラス基板１０の変色によるＰＤＰの表示性能の低下が防止される。
【００３４】
また、従来のＰＤＰでは、前面ガラス基板上に銀ペーストによって行電極のバス電極を形成する際の焼成時に、銀ペーストがシュリンクしてガラス基板上に残渣が残る場合があるが、上記のようにバス電極隔離誘電体層１１Ａ，１１Ｂ上にバス電極Ｘ１ａ，Ｙ１ａが形成される場合には、誘電体層上に銀ペーストの残渣が出る虞がない。
【図面の簡単な説明】
【００３５】
【図１】従来のＰＤＰの構成を示す断面図である。
【図２】この発明の実施例を示す断面図である。
【図３】同実施例におけるＰＤＰの前面ガラス基板側の背面図である。
【符号の説明】
【００３６】
１０                …前面ガラス基板（基板）
１１Ａ，１１Ｂ      …バス電極隔離誘電体層（金属電極部隔離用誘電体層）
１２                …誘電体層
Ｘ１，Ｙ１          …行電極
Ｘ１ａ，Ｙ１ａ      …バス電極（金属電極部）
Ｘ１ａ１，Ｙ１ａ１  …電極本体部
Ｘ１ａ２，Ｙ１ａ２  …突出電極部
Ｘｔ，Ｙｔ          …先端部
Ｘ１ｂ，Ｙ１ｂ      …透明電極（透明電極部）
【図１】
2006012661.tif 000003
【図２】
2006012661.tif 000004
【図３】
2006012661.tif 000005